(57)【特許請求の範囲】
【請求項１】
下記成分1）〜4）からなるポリウレタン生成組成物から得られることを特徴とする平面メンブレンまたは中空繊維の医療用交換器で用いられるポリウレタンのポッティング物：
1）  少なくとも一種のポリイソシアネートのモノマーまたはプレポリマー、
2）  少なくとも一種のポリオール、
3）  ポリオールの合計重量に対して少なくとも１重量％に相当する量の、少なくとも一つの亜燐酸基を有する、芳香族でなく且つイソシアナト基と反応可能なフリーの水酸基を少なくとも１つの有するする少なくとも一種の有機化合物、
4）  必要に応じて用いられる、少なくとも一種のポリイソシアネートとポリオールとの重合反応触媒。
【請求項２】
ポリイソシアネートが芳香族以外のポリイソシアネートであり、亜燐酸基を有する有機化合物がポリオールの合計重量に対して少なくとも１重量％の割合で含まれる請求項１に記載のポッティング物。
【請求項３】
少なくとも１つの亜燐酸基を有する有機化合物が〔化１〕の一般式で表される請求項１または２に記載のポッティング物：
【化１】
0003875408.tif 000005
（ここで、R1、R2およびR3は直鎖又は分岐鎖を有する非環状又は環状のアルキル基であるが芳香族基を持たず、互いに同一でも異なっていてもよく、R1、R2またはR3基の少なくとも１つはヒドロキシル基(-OH)を少なくとも１つ有する）。
【請求項４】
R1、R2およびR3中に存在する水酸基が第１級又は第２級である請求項１〜３のいずれか一項に記載のポッティング物。
【請求項５】
R1、R2またはR3の少なくとも１つが１つまたは複数の亜燐酸基を有する請求項１〜４のいずれか一項に記載のポッティング物。
【請求項６】
有機化合物の融点が40℃以下である請求項３〜５のいずれか一項に記載のポッティング物。
【請求項７】
有機化合物が室温で液体である請求項６に記載のポッティング物。
【請求項８】
有機化合物がヘプタキス（ジプロピレングリコール）トリホスファイトおよびトリス（ジプロピレングリコール）ホスファイトからなる群から選択される請求項７に記載のポッティング物。
【請求項９】
有機化合物の量が、ポリオールの合計重量に対して10 重量％を越えない請求項１〜８のいずれか一項に記載のポッティング物。
【請求項１０】
有機化合物の量が、ポリオールの合計重量に対して1.0〜８重量％である請求項９に記載のポッティング物。
【請求項１１】
酸化法による滅菌又は消毒後に現れる危険性のあるポリウレタンの医療用アイテムの細胞毒性を低下させる方法において、少なくとも一種のポリイソシアネートのモノマーまたはプレポリマーと、少なくとも一種のポリオールと、ポリオールの合計重量に対して少なくとも１重量％に相当する量の、少なくとも一つの亜燐酸基を有する、芳香族でなく且つイソシアナト基と反応可能なフリーの水酸基を少なくとも１つの有するする少なくとも一種の有機化合物と、必要に応じて用いられる、少なくとも一種のポリイソシアネートとポリオールとの重合反応触媒とからなるポリウレタン生成組成物を使用することを特徴とする方法。
【請求項１２】
下記の組み合わせで構成されることを特徴とする、請求項１に記載のポリウレタンポッティング物の製造で用いられるポリオール：
1）  ポリオールエステルとポリエーテルポリオールをベースとするポリオール：約45重量％、
2）  ひまし油:：約25重量％および
3）  ポリカプロラクトンポリオール：約30重量％。
【請求項１３】
下記の組み合わせで構成されることを特徴とする、請求項１に記載のポリウレタンポッティング物の製造で用いられるポリオール：
1）  ジアシドダイマーとエチレングリコールとのエステル：約70重量％、
2）  ひまし油：約15重量％および
3）  N,N,N',N'-テトラキス(2-ヒドロキシプロピル）エチレンジアミン：約15重量％。
【発明の詳細な説明】
【０００１】
【発明が属する技術分野】
本発明は酸化法で滅菌又は消毒した後に細胞毒性（cytotoxicity）を持たないポリウレタン生成組成物をベースとした医療用アイテム、特に、平面メンブレンや中空繊維からなる医療用交換器のポッティング物（potting bodies）に関するものである。
本発明の他の対象は酸化プロセス、例えばイオン照射（ガンマ線や電子ビームの照射）、気体過酸化物（いわゆる低温プラズマ滅菌）、液体過酸化物や、滅菌で材料が変性する酸化反応を含めた他の任意の物理的又は化学的方法による滅菌又は消毒操作に起因する細胞毒性を大幅に抑制可能なポリウレタン医療用アイテムの製造方法にある。
【０００２】
【従来の技術】
ポリウレタンのポッティング物では下記i)または(ii)が作られる：
i)  中空繊維の束で構成される医療用交換器の２つの隔室を分ける円筒形隔壁（このような隔壁を作る操作を一般に「ポッティング（potting）」という）
ii)  平らな半透性メンブレンからなる医療用交換器の液密シール（このシールを作る操作は一般に「液密パッキング」というが、説明を簡単にするために、この操作も「ポッティング」ということにする）
なお、以下の記載では、平らな半透性メンブレンの医療用交換器の液密シールまたは半透性中空繊維膜の束からなる医療用交換器の円筒形隔壁に対して「シール」という用語を区別なしに使用することもある。
【０００３】
本発明は特に透析装置、血液フィルタ、酸素供給器等の形で医療で用いられる交換器の製造で使用される。
一般に、医療用交換器は下記工程で製造される：
1）  平らな半透性メンブレンを作るか、中空繊維から半透過性中空繊維束を作り、
2）  得られた半透性メンブレンまたは半透過性中空繊維束をポリウレタン生成接着剤組成物を用いてケーシングに（液密性シールの形または２つの隔室を隔てる円筒形隔壁の形で）取り付け、
3）  必要に応じて、ケーシングに端部取付け具を取り付け、
4）  得られた医療用装置を滅菌する。
【０００４】
医療用交換器のシールを作るのに用いられるポリウレタン生成接着剤組成物は、重合前の状態で、１種以上のポリイソシアネートと、１種以上のポリオールと、任意成分としての一種以上の多官能性架橋剤および／または１種以上の触媒とで構成される。
ポリウレタンは硬化後に医療用交換器の２つの隔室間または外部との間でリークが起こらないようにする液密シールを構成するのが必須の機能である。特に、血液処理用医療用交換器の血液隔室や透析物隔室ではリークの危険は避けなければならない。そのためにはポリウレタン接着剤組成物は交換器の半透膜を構成する材料の種類に係わらず半透膜との間に十分な接着性を示すものでなければならず、さらに、それと接触する交換器の部品、例えばハウジングに対して十分な接着性を示すものでなければならない。
生物医学で使用される交換器に要求されるもう１つの重要な品質は、硬化し、滅菌されたポリウレタンのポッティング物が生物適合性を有すること、特にポッティング物が細胞毒性を持たないことにある。現在のものでは、酸化プロセスによる滅菌又は消毒、特に放射線照射で滅菌を行うと、ポリウレタンが細胞毒性を示す危険がある。
細胞毒性を持たないポッティング物を製造するためにこれまでにも下記を含む種々の解決方法が提供されてきた：
1）  米国特許第4,332,927号では、イソシアナト末端(-NCO)を有する少なくとも一種のプレポリマーと、少なくとも一種のポリオールと、触媒量のジカルボキシル化ジアルキル錫化合物とからなるポリウレタン生成組成物を用いる。
2）  欧州特許第0,393,545号、第0,413,265号および米国特許第5,306,798号では、ジフェニルメタンジイソシアネート(MDI)またはMDI誘導体と特殊なポリオールとをベースにした各種のポリウレタン生成接着剤組成物を用いる。
【０００５】
【発明が解決しようとする課題】
本出願人は、驚くべきことに、上記とは別の方法によって、酸化法で滅菌又は消毒して細胞毒性を示さないポリウレタンの医療用アイテムが作れるということ、特に、交換器の半透膜に対して十分な接着性を有すると同時に酸化法による滅菌又は消毒後に細胞毒性を示さないポリウレタンのポッティング物が作れるという事実を見い出した。
【０００６】
【課題を解決するための手段】
本発明が対象とする平面メンブレンまたは中空繊維の医療用交換器で用いられるポリウレタンのポッティング物は、下記成分1）〜4）からなるポリウレタン生成組成物から得られることを特徴とする：
1）  モノマーまたはプレポリマー状の少なくとも一種のポリイソシアネート、好ましくは芳香族以外のポリイソシアネート、
2）  少なくとも一種のポリオール、
3）  ポリオールの合計重量に対して少なくとも１重量％に相当する量の、芳香族でなく且つイソシアナト基(-NCO)と反応可能なフリーの水酸基(-OH)を少なくとも１つ有し且つ亜燐酸基を有する少なくとも一種の有機化合物、
4）  本発明のポリウレタン生成組成物はポリイソシアネートとポリオールとの重合反応触媒を少なくとも一種さらに含むのが好ましい。
【０００７】
本発明の他の対象は、酸化法による滅菌又は消毒後に現れる危険性のあるポリウレタンの医療用アイテムの細胞毒性を低下させる方法において、下記成分1）〜4）からなるポリウレタン生成組成物を使用することを特徴とする方法にある：
1）  モノマーまたはプレポリマー状の少なくとも一種のポリイソシアネート、好ましくは芳香族以外のポリイソシアネート、
2）  少なくとも一種のポリオール、
3）  ポリオールの合計重量に対して少なくとも１重量％に相当する量の、芳香族でなく且つイソシアナト基(-NCO)と反応可能なフリーの水酸基(-OH)を少なくとも１つ有し且つ亜燐酸基を有する少なくとも一種の有機化合物、
4）  必要に応じて用いられる少なくとも一種のポリイソシアネートとポリオールとの重合反応触媒。
少なくとも１つの亜燐酸基を有する有機化合物はポリウレタンネットワーク中に化学結合によって結合させることができる。
【０００８】
【発明の実施の形態】
細胞毒性を持たないポリウレタンの医療用アイテムという用語は、少なくとも１種の亜燐酸基を有する有機化合物の存在によって細胞増殖阻害の割合（%IGC）が大幅に向上する医療用アイテムすなわち医療器具等を意味する。このIGCのパーセンテージは、医療用および歯科用の器具および装置の生物学的試験すなわちISO規格10-993のパート５（インビトロ法に本出願人が用いた細胞毒性測定条件を補足した試験でポリウレタンの医療用アイテムをテストした場合に、少なくとも３つのサンプルの平均値で最大30％であるのが好ましい。細胞毒性を測定するための上記条件については実施例で説明する。
【０００９】
本発明の最大の特徴は、細胞毒性を持たないポリウレタン医療用アイテム、特に平面メンブレンまたは中空繊維状の医療用交換体を被覆するためのポッティング物を作る際に少なくとも１つの亜燐酸基を有する有機化合物を使用することにある。
本発明で好まし少なくとも１つの亜燐酸基を有する有機化合物は〔化２〕の一般式で表されるものが好ましい：
【００１０】
【化２】
0003875408.tif 000002
（ここで、R1、R2およびR3はアルキル基を表し、互いに同一でも異なっていてもよく、R1、R2およびR3は直鎖または分岐鎖を有することができ、環状でも非環状でもよいが、芳香族基を有していてはならず、R1、R2またはR3基の少なくとも１つは少なくとも１つのヒドロキシル基(-OH)を有していなければならない）。
〔化２〕の一般式では亜燐酸基は１つのみである。
〔化２〕の一般式のR1、R2またはR3基の少なくとも１つが一つまたは複数の他の亜燐酸基を有するのが有利である。
以下の記載では、記載を単純化するために亜燐酸基を有する〔化２〕の一般式で表される有機化合物を「フォスファイト（I）」と称することにする。
【００１１】
このフォスファイト（I）は少なくとも一つの水酸基が存在するので親水性であり、有利である。フォスファイト（I）の水酸基は第１級または第２級であるのが好ましい。
融点が40℃以下のフォスファイト（I）を選択するのが好ましく、さらには室温すなわち20〜25℃で液体のものを選択するのが好ましい。
使用するフォスファイト(I)は少なくとも２つ、さらに好ましくは３つの亜燐酸基を有するのが好ましい。
フォスファイト(I)のアルキル基R1、R2およびR3は１つ以上のヘテロ原子、好ましくは１つ以上のエーテル基を形成するための１つ以上の酸素原子を含むことができる。すなわち、フォスファイト(I)はジエチレングリコール、トリエチレングリコール、ジプロピレングリコールおよびジブチレングリコールから選択される１つ以上の一価または二価の基を有することができる。
【００１２】
本発明に好ましフォスファイト(I)の例としてはヘプタキス（ジプロピレングリコール）トリホスファイト（PTP）と、トリス（ジプロピレングリコール）ホスファイトをあげることができる。好ましいフォスファイト(I)はPTPである。
細胞毒性試験において満足すべき結果（つまり少なくとも３つのサンプルの平均で細胞増殖阻害率が最大30％になる）を達成するためのフォスファイト(I)の量はポリオールの合計重量に対して少なくとも１重量％である。架橋ポリオールとの競合を制限するために、フォスファイト(I)の量は（ポリオールの合計重量に対して）10重量％を越えないのが好ましく、ポリオールの合計重量に対して1.5％〜8重量％にするのが好ましい。
【００１３】
本発明で好ましいポリオールとしては、ヒマシ油；ポリオールとリシノール酸のエステル；ポリエーテルポリオール、例えばポリオキシプロピレングリコールおよびポリテトラメチレンエーテルグリコール；少なくとも２つの水酸基を有するブタジエンのホモポリマーまたはコポリマー；大豆油、ヒマシ油等の脂肪酸とポリオールとのエステルまたは飽和又は不飽和ジアシドとエチレングリコールとのエステル、例えばポリ（エチレングリコール）のアジピン酸エステル；N,N,N',N'-テトラキス（ヒドロキシプロピル）−エチレンジアミン；ポリカプロラクトンポリオール；ポリオールオリゴマー、特にポリオール二量体（環状飽和炭化水素基からなり、２種類の不飽和脂肪酸の縮合および完全還元で形成されるか、２種類の不飽和脂肪酸の縮合、部分還元およびエステル化で形成される）；過剰量のポリオールとポリイソシアネート、好ましくは芳香族以外のポリイソシアネートとの反応で得られるプレポリマーポリオール；これらポリオールの２種以上の混合物を挙げることができる。
【００１４】
本発明に適したポリオール混合物の例としては下記の第１および第２の混合物を挙げることができる：
下記のものからなる第１の化合物：
1）  ポリオールエステルとポリエーテルポリオールをベースとするポリオール：約45重量％（例えばヘンケル（Henkel）社よりソベルモール（Sovermol） 1080の名称で市販の製品）、
2）  ひまし油：約25重量％および
3）  ポリカプロラクトンポリオール、例えばソルベイ（Solvay）社よりキャパ（Capa）305およびCapa 301の名称で市販のポリオールの50/50混合物：約30重量％。
下記のものからなる第２の化合物：
1）  ジアシドダイマーとエチレングリコールとのエステル：約70重量％（ユニケマ（Unichema）社よりプリプラスト（Priplast） 3193の名称で市販の製品など）、
2）  ひまし油：約15％および
3）  N,N,N',N'-テトラキス(2-ヒドロキシプロピル）エチレンジアミン：約15％。
【００１５】
本発明のポリイソシアネートは芳香族でないもの、すなわちベンゼン、ナフタレン又はアントラセン核などを持たないのが好ましい。本発明で好ましいモノマー又はプレポリマー状態の芳香族以外のポリイソシアネートの例としては、脂肪族または環状脂肪族ポリイソシアネート、例えばジシクロヘキシルメチル4,4'-ジイソシアネート(HMDI)、3-イソシアナトメチル-3,5,5-トリメチルシクロへキシルイソシアネートに対応するイソホロンジイソシアネート(IPDI)、トリメチルヘキサメチレンジイソシアネート、ヘキサメチレンジイソシアネート(HDI)およびその縮合誘導体、例えばHDIビウレットおよびHDIイソシアヌレートを挙げることができる。芳香族ポリイソシアネートを使用することもできる。
ポリオールと反応させるポリイソシアネートの量は、ポリオールの水酸基１つ当たり少なくとも１個のイソシアナト基となるのに十分な量にする。NCO／OH比（官能基の数）は１以上、好ましくは1.1以上である。
【００１６】
本発明のポリウレタン組成物は当該技術分野において一般的に用いられている各種の添加剤、例えば下記のものを含むことができる：
1）  架橋を促進させるための少なくとも１種の触媒（好ましくは組成物全体の0.01〜２重量％の割合で使用する。本発明に適した触媒の例としてはカルボン酸の錫塩、例えばジブチル錫ジラウレート(DBTL)を挙げることができる。ポリイソシアネートが芳香族でない場合には、触媒の使用が推奨される）
2）  少なくとも１種の接着促進剤［半透性平面メンブレンまたは中空繊維に対する硬化後のポリウレタンの接着性を向上させるため、特に医療用交換器がマイナスに荷電した半透性メンブレン（すなわち、フローの測定によって検出可能な過剰なマイナス電位（ゼータ電位）を有するメンブレンの場合に必要。室温で粘度が低く、処理がし易い重量平均分子量が約660〜約10,000のPEIが好ましいものとして選択される］。PEIは下記(a)または(b)の２つの方法で用いることができる：
(a)  PEIを半透性メンブレンの外側表面を処理するために使用する。この場合は、繊維または平らな半透性メンブレンからなるチャネルの外側表面に塗布する。
(b)  PEIをポリウレタン生成接着剤組成物に配合する。この場合はポリウレタン生成接着剤組成物を調製するのに用いられる１種以上の成分と混合する。
ポッティング物用の接着促進剤としてPEIを使用する方法は、欧州特許出願第0,710,683号に開示されている。
【００１７】
本発明のポリウレタン医療用アイテムは種々の方法で製造できる。
本発明の好ましい実施例では、別々に保存された２つの成分（モノマーまたはプレポリマー状態の少なくとも１種のポリイソシアネートからなる第１成分と、少なくとも１種のポリオールとポリオールの重量に対して少なくとも１重量％に相当する量の、フリーのOH基を少なくとも１つ有する非芳香族フォスファイト(I)とで構成される第２の成分と、必要に応じて用いる少なくとも１種の触媒および／または少なくとも１種の接着促進剤とを用いてポリウレタン生成組成物を調製する。これら２つの成分を均質な混合物が得られるまで混合し、医療用アイテム、例えば液密なポリウレタンのシール等を製造する。
ポリウレタン生成組成物を使用前の段階で３成分の形、すなわちモノマーまたはプレポリマー状態の少なくとも１種のポリイソシアネートからなる第１成分と、少なくとも１種のポリオールと必要に応じて用いる少なくとも１種の触媒および／または少なくとも１種の接着促進剤とで構成される第２成分と、ポリオールの重量に対して少なくとも１重量％に相当する量の、フリーのOH基を少なくとも１つ有する非芳香族フォスファイト(I)とで構成される第３の成分との３成分の形で提供してもよい。
【００１８】
本発明によるポリウレタン発生接着性組成物は特にマイナスに荷電した半透性メンブレンに適しており、特にアクリロニトリルホモポリマーまたはコポリマーを含む平らな半透性メンブレンまたは中空繊維束の形をした単一の材料に適している。
１種以上のアクリロニトリル共重合体で構成されるこのような材料は下記(1)または(2)にすることができる：
(1)  アクリロニトリルと、アクリロニトリルと共重合可能なオレフィン性不飽和結合を有する少なくとも１種の他のモノマーに由来する単位を含む少なくとも１種のアニオン性又はアニオン化可能なモノマーとの共重合体、または
(2)  アクリロニトリルと、少なくとも１種のアニオン性又はアニオン化可能なモノマーと、少なくとも１種の非イオン性および非イオン化可能なモノマーとの共重合体。
【００１９】
これらの高分子化合物とその出発材料の各種モノマーは米国特許第4,545,910号（再発行特許第34239号）に詳細に記載されている。
これらの高分子化合物の中で、半透性メンブレンがヒドロゲル状態にある場合に本発明のポリウレタン生成組成物に特に好ましい化合物は上記(1)に定義のものである。特に、本発明はアニオン性又はアニオン化可能なコモノマーがオレフィン系不飽和結合を有し且つスルホネート、カルボキシル、ホスフェート、ホスホネートおよびサルフェート基から選択されるアニオン基を含むもの、特にこのコモノマーがソジウム（メタ）アクリレートアリルスルホネートである場合に適している。
本発明を満足に実施する上でアニオン性基の対イオンの種類は重要ではない。
アクリロニトリルと共重合可能なオレフィン性不飽和結合を含むモノマーとしてはアルキルアクリレート、特にメチルアクリレートを挙げることができる。
以下、非限定的な実施例を挙げて本発明を具体的に説明する。
【００２０】
【実施例】
実施例１、２
２成分接着剤組成物（フォスファイト化合物を配合したものと、していないもの）からのポリウレタン(PUR)の調製
撹拌装置を備えた容器に一定量のポリオールを導入する。平均分子量が600オーダーののポリエチレンイミン(PEI)の一定量を量り取り、この量を容器に導入する。必要な場合には一定量のフォスファイト(I)を容器に導入する。その後、窒素又は乾燥空気雰囲気下で混合物が均質になるまで撹拌する。その後、室温又は暖めながら（最大40℃）混合物を減圧下で脱気した後、ポリイソシアネートと混合してポリウレタンを調製する。このポリイソシアネートは気泡の存在を避けるために減圧下に脱気する。
所望のポットライフに従って触媒レベルを調節する。
その組成のほぼ半分（第１成分）について、PURはいわゆるイソシアネート部分から得られる。PURの調製に用いる組成の残りの部分（第２成分）は、ポリオールとPEIと、触媒と、必要に応じて用いるフォスファイト(I)との安定な混合物からなる。イソシアネート部分とポリオール部分の割合はイソシアナト基(NCO)の当量および水酸基(OH)の当量の関数でNCO／OH比が1.1に等しくなるように計算される。
実施例1a、1b、2a、2bのポリオール、フォスファイト(I)、ポリイソシアネートおよび触媒の量および化学的性質は〔表１〕に示してある。
【００２１】
【表１】
0003875408.tif 000003
(*)  ポリオール質量に対する追加のパーセンテージ
(1)  エチレングリコールダイマレートはジアシドダイマーとエチレングリコールとの反応（エステル化）で得られる。ジアシドダイマーはC-36（36個炭素原子を有する）ジオールダイマーとジアシドとのエステル化でできる。
【００２２】
中空繊維のポッティング
ポリウレタン(PUR)生成接着剤組成物のポッティングを行うには、少なくともPURと接触する繊維束の末端を予め乾燥させておく必要がある。
ポリウレタン生成接着剤組成物は上記の第１成分および第２成分を混合することによって上記実施例の条件に調製される。
その後、直ちにタンクに組成物を注ぐ。このタンクに連結された細い管は管状ケーシングの両端と連通し、管状ケーシング中には中空繊維束が予め導入されており、中空繊維束の両端は管状ケーシング内でポッティングされる。この操作に先立って、いわゆるポッティング中に接着剤を収容するためのストッパーを管状ケーシングの両端に取り付ける。
中空繊維束を入れた管状ケーシングは中空繊維束の長手方向軸線に対して直角な軸線（装置の長さの中間を通る軸）を中心にして回転する。組成物は遠心力で中空繊維束の末端へ移動し、中空繊維束の末端を覆う。組成物は中空繊維内部にも浸透するが、この浸透は中空繊維内にトラップされた空気が圧縮されることによって制限される。この浸透度は２つの可変のパラメータすなわち遠心力（装置の回転速度）と空気の温度で制御される。
【００２３】
組成物を重合させた後、ストッパを取り外し、中空繊維内に組成物が浸透した部分よりも先でポッティング物を切断して、中空繊維を開口させ、中空繊維内部に流体が循環できるようにする。
組立て完了後、滅菌後の微生物による汚染を完全に防ぐために得られた製品を袋に密封梱包する。
選択される滅菌法はガンマ線照射で、照射量は少なくとも25kGyとし、それによって滅菌後の微生物による汚染が確実に無視できる範囲となる。
【００２４】
ポリウレタン(PUR)の細胞毒性測定法
実施例では、硬化後のポリウレタン(PUR)接着剤組成物の細胞毒性をISO規格10-993号パート５に記載の方法（ホスパル(Hospal)社によって下記のように補足されたもの）に従って測定する。
Ｄ１（一日目）には、無菌条件下でマウスの繊維芽細胞系(L929)を培養ウェルの底部に低濃度で接種する（0.32cm2のウェル１個あたり5000個の細胞）。10％の牛胎児血清（増殖因子を含む）を予め添加した培地内で細胞を培養すると、細胞は分割前にプラスチックに付着する。
Ｄ２（２日目）に、細胞が対数増殖期に入る時に、細胞を対象となるPURの水性溶出液（抽出可能な物質）に接触させる。
対象となるPURの水性溶出液を調製するための条件、特に表面積／体積比および温度／時間比は、ISO規格10-993のパート12に記載されている。
PURの水性溶出液を２Ｘ（２倍濃度）培地を用いて２倍に希釈し、上記溶液を1X培地を用いて２倍に希釈してから溶出液の1/4に希釈したものについても試験を行った。
Ｄ５（５日後）に、培養ウェルを空にして細胞層を洗浄し、生きた細胞によって取り込まれた生体染色法の標準化溶液（ニュートラルレッド）を用いて細胞の密度および成育能力を定量する。
【００２５】
約３時間後、洗浄して過剰の染色液を取り除き、取り込まれた染色液を所定量の酢酸およびエーテル溶液で抽出する。
絶対増殖対照物に対して細胞毒性を求める。対照は注射用調製水（脱イオンされた２回蒸留した水）を用いて２Ｘ培地を２倍に希釈し、この培地中でサブコンフルエント(subconfluent)すなわち高密度になるまで細胞を５日間放置する。
毒性基準物質(HgCL2など）を用いて正の対照物を系統的に実施する。この正の対照物は注射用調製水を用いて２Ｘ培地を２倍に希釈し、６μｇ／mlのHgCl2を添加し、この希釈毒性培地中で５日間細胞を放置する。
各溶出液に関する相対的な細胞毒性を、絶対増殖対照物との差によって細胞増殖阻害のパーセンテージ(%ICG)で表す。
酢酸およびエタノール溶液の着色度は生きた細胞の濃度に依存し、UV/可視光線のプレート読取装置を用いて下記式で測定する：
ICG(%)＝100(D-d)/D
（ここで、Ｄは絶対的増殖対照物の光学密度を表し、ｄはサンプルの光学密度を表す）
〔表２〕に示した結果は３つの試験サンプルの平均に相当する。
実施例1a、1b、2a、2bのPURに関する細胞毒性測定結果を〔表２〕に示す。
【００２６】
【表２】
0003875408.tif 000004
【００２７】
この結果はフォスファイト化合物PTPを含む実施例1bおよび2bのPUR配合物では細胞増殖阻害(%ICG)の結果が最低になることを示している。本発明の実施例1bおよび2bのPURは細胞毒性を持たないと見なすことができる。